(57)【要約】  Ｍｇを０．１ｍａｓｓ％以上０．５ｍａｓｓ％未満の範囲内で含み、残部がＣｕおよび不可避的不純物からなり、引張試験において、真応力σｔと真ひずみεｔとで定義されるｄσｔ／ｄεｔを縦軸とし、真ひずみεｔを横軸とした場合に、前記ｄσｔ／ｄεｔの傾きが正となるひずみ領域を有していることを特徴とする。
2017043559.tif 000002
【特許請求の範囲】
【請求項１】
Ｍｇを０．１ｍａｓｓ％以上０．５ｍａｓｓ％未満の範囲内で含み、残部がＣｕおよび不可避的不純物からなり、
引張試験において、真応力σｔと真ひずみεｔとで定義されるｄσｔ／ｄεｔを縦軸とし、真ひずみεｔを横軸とした場合に、前記ｄσｔ／ｄεｔの傾きが正となるひずみ領域を有していることを特徴とする電子・電気機器用銅合金。
【請求項２】
導電率が７０％ＩＡＣＳ以上であることを特徴とする請求項１に記載の電子・電気機器用銅合金。
【請求項３】
前記ｄσｔ／ｄεｔの上昇量が３０ＭＰａ以上とされていることを特徴とする請求項１又は請求項２に記載の電子・電気機器用銅合金。
【請求項４】
さらにＰを１ｍａｓｓｐｐｍ以上１００ｍａｓｓｐｐｍ未満の範囲内で含むことを特徴とする請求項１から請求項３のいずれか一項に記載の電子・電気機器用銅合金。
【請求項５】
さらにＳｎを１０ｍａｓｓｐｐｍ以上１０００ｍａｓｓｐｐｍ未満の範囲内で含むことを特徴とする請求項１から請求項４のいずれか一項に記載の電子・電気機器用銅合金。
【請求項６】
Ｈの含有量が４ｍａｓｓｐｐｍ未満、Ｏの含有量が１０ｍａｓｓｐｐｍ未満、Ｓの含有量が４０ｍａｓｓｐｐｍ未満であることを特徴とする請求項１から請求項５のいずれか一項に記載の電子・電気機器用銅合金。
【請求項７】
請求項１から請求項６のいずれか一項に記載の電子・電気機器用銅合金からなることを特徴とする電子・電気機器用銅合金塑性加工材。
【請求項８】
請求項７に記載された電子・電気機器用銅合金塑性加工材からなることを特徴とする電子・電気機器用部品。
【請求項９】
請求項７に記載された電子・電気機器用銅合金塑性加工材からなることを特徴とする端子。
【請求項１０】
請求項７に記載された電子・電気機器用銅合金塑性加工材からなることを特徴とするバスバー。
【発明の詳細な説明】
【技術分野】
【０００１】
本願発明は、コネクタやプレスフィット等の端子、リレー、リードフレーム、バスバー等の電子・電気機器用部品に適した電子・電気機器用銅合金、及び、この電子・電気機器用銅合金からなる電子・電気機器用銅合金塑性加工材、電子・電気機器用部品、端子、及び、バスバーに関するものである。
本願は、２０１５年９月９日に、日本に出願された特願２０１５−１７７７４３号に基づき優先権を主張し、その内容をここに援用する。
【背景技術】
【０００２】
従来、コネクタやプレスフィット等の端子、リレー、リードフレーム、バスバー等の電子・電気機器用部品には、導電性の高い銅又は銅合金が用いられている。
これらの電子・電気機器用部品は、一般に、厚みが０．０５〜２．０ｍｍ程度の圧延板に打ち抜き加工を施すことによって所定の形状とし、その少なくとも一部に曲げ加工を施すことによって製造される。このような電子・電気機器用部品を構成する材料には、優れた曲げ加工性、高い強度が要求される。【０００３】
ここで、コネクタやプレスフィット等の端子、リレー、リードフレーム、バスバー等の電子・電気機器用部品に使用される材料として、例えば特許文献１にはＣｕ−Ｍｇ合金が提案されている。このＣｕ−Ｍｇ合金は、強度、導電率、曲げ加工性のバランスに優れており、電子・電気機器用部品の素材として特に適している。
【先行技術文献】
【特許文献】
【０００４】
【特許文献１】日本国特開２０１１−２４１４１２号公報（Ａ）
【発明の概要】
【発明が解決しようとする課題】
【０００５】
ところで、最近では、電子・電気機器用部品に対して大電流大電圧が負荷されることがあり、電子・電気機器用部品の素材として、厚さが０．５ｍｍ、１ｍｍ、２ｍｍ、３ｍｍといった比較的厚い銅合金材が提供されている。このため、上述の電子・電気機器用銅合金には、様々な厚さにおいて曲げ加工性に優れていることが求められている。また、大電流大電圧が負荷されることから、上述の電子・電気機器用銅合金には、高い導電率が求められている。【０００６】
本願発明は、前述した事情に鑑みてなされたものであって、曲げ加工性に特に優れるとともに、高い導電率を有する電子・電気機器用銅合金、電子・電気機器用銅合金塑性加工材、電子・電気機器用部品、端子、及び、バスバーを提供することを目的とする。
【課題を解決するための手段】
【０００７】
本願発明者らが鋭意検討した結果、以下のような知見を得た。厚さが比較的薄い銅合金材に対して曲げ加工を行う場合、小さな金型で曲げ加工が施されるため、曲げ加工される領域が狭く、変形が局所的に起こる。このため、曲げ加工性は局所伸びに影響されることになる。一方、厚さが比較的厚い銅合金材に対して曲げ加工を行う場合、大きな金型で曲げ加工が施されるため、曲げ加工される領域が広くなる。このため、曲げ加工性は局所伸びよりも均一伸びに影響されることになる。【０００８】
ここで、通常の銅合金材においては、材料の破断に至るまで引張試験を行った場合、弾性変形及び塑性変形の領域において、ひずみの増加とともに加工硬化率に相当するｄσｔ／ｄεｔ（σｔ：真応力、εｔ：真ひずみ）の値が単調に減少することになる。しかしながら、本願発明者らが鋭意検討した結果、銅合金材に対して特定の熱処理を行うことで、上述のｄσｔ／ｄεｔが塑性変形後に上昇することを見出した。
そして、ｄσｔ／ｄεｔが塑性変形後に上昇する場合には、均一伸びが向上することになり、銅合金材の厚さが比較的厚い場合であっても曲げ加工性が向上するとの知見を得た。【０００９】
本願発明は、上述の知見に基づいてなされたものであって、本願発明の一態様の電子・電気機器用銅合金（以下、「本願発明の電子・電気機器用銅合金」と称する）は、Ｍｇを０．１ｍａｓｓ％以上０．５ｍａｓｓ％未満の範囲内で含み、残部がＣｕおよび不可避的不純物からなり、引張試験において、真応力σｔと真ひずみεｔとで定義されるｄσｔ／ｄεｔを縦軸とし、真ひずみεｔを横軸とした場合に、前記ｄσｔ／ｄεｔの傾きが正となるひずみ領域を有していることを特徴としている。【００１０】
上述の構成の電子・電気機器用銅合金によれば、引張試験において、真応力σｔと真ひずみεｔとで定義されるｄσｔ／ｄεｔを縦軸とし、真ひずみεｔを横軸とした場合に、前記ｄσｔ／ｄεｔの傾きが正となるひずみ領域を有し、塑性変形後にｄσｔ／ｄεｔが上昇することによって、均一伸びが向上する。これにより、銅合金材の厚さが比較的厚い場合であっても曲げ加工性を向上させることができる。
また、Ｍｇの含有量が０．５ｍａｓｓ％未満と比較的少ないので、高い導電率を得ることができる。
さらに、Ｍｇの含有量が０．１ｍａｓｓ％以上とされているので、耐熱性が確保され、前記ｄσｔ／ｄεｔが正となるひずみ領域を有するように特定の熱処理を行った場合でも、０．２％耐力が大きく低下することを抑制できる。【００１１】
ここで、本願発明の電子・電気機器用銅合金においては、導電率が７０％ＩＡＣＳ以上であることが好ましい。
この場合、導電率が７０％ＩＡＣＳ以上であるので、従来、純銅を用いていた用途にも適用することが可能となる。【００１２】
また、本願発明の電子・電気機器用銅合金においては、前記ｄσｔ／ｄεｔの上昇量が３０ＭＰａ以上とされていることが好ましい。
この場合、前記ｄσｔ／ｄεｔの上昇量が３０ＭＰａ以上とされているので、均一伸びが確実に向上しており、特に優れた曲げ加工性を得ることができる。【００１３】
また、本願発明の電子・電気機器用銅合金においては、さらにＰを１ｍａｓｓｐｐｍ以上１００ｍａｓｓｐｐｍ未満の範囲内で含んでいてもよい。
この場合、Ｐを１ｍａｓｓｐｐｍ以上含んでいるので、鋳造性を向上させることが可能となる。また、Ｐの含有量が１００ｍａｓｓｐｐｍ未満とされているので、Ｐを添加した場合であっても導電率が大きく低下することを抑制できる。【００１４】
また、本願発明の電子・電気機器用銅合金においては、さらにＳｎを１０ｍａｓｓｐｐｍ以上１０００ｍａｓｓｐｐｍ未満の範囲内で含んでいてもよい。
この場合、Ｓｎを１０ｍａｓｓｐｐｍ以上含んでいるので、耐熱性を向上させることができ、熱処理後の０．２％耐力の低下を確実に抑制することができる。また、Ｓｎの含有量が１０００ｍａｓｓｐｐｍ未満とされているので、Ｓｎを添加した場合であっても導電率が大きく低下することを抑制できる。【００１５】
また、本願発明の電子・電気機器用銅合金においては、Ｈの含有量が４ｍａｓｓｐｐｍ未満、Ｏの含有量が１０ｍａｓｓｐｐｍ未満、Ｓの含有量が５０ｍａｓｓｐｐｍ未満であることが好ましい。
この場合、Ｈの含有量が４ｍａｓｓｐｐｍ未満とされているので、鋳塊内におけるブローホール欠陥の発生を抑制することができる。
また、Ｏの含有量が１０ｍａｓｓｐｐｍ未満、Ｓの含有量が５０ｍａｓｓｐｐｍ未満とされているので、Ｏ、Ｓとの反応によるＭｇの消費が抑制され、Ｍｇによる０．２％耐力及び耐応力緩和特性の向上の効果を確実に奏功せしめることができる。さらに、ＭｇとＯ、Ｓとの化合物の生成が抑制されることから、母相中に破壊の起点となる化合物が多く存在しておらず、冷間加工性及び曲げ加工性を向上させることができる。【００１６】
本願発明の他態様の電子・電気機器用銅合金塑性加工材（以下、「本願発明の電子・電気機器用銅合金塑性加工材」と称する）は、上述の電子・電気機器用銅合金からなることを特徴としている。
この構成の電子・電気機器用銅合金塑性加工材によれば、上述の電子・電気機器用銅合金で構成されていることから、この電子・電気機器用銅合金塑性加工材に対して曲げ加工を施すことにより、優れた特性を有する電子・電気機器用部品を製造することができる。【００１７】
本願発明の他態様の電子・電気機器用部品（以下、「本願発明の電子・電気機器用部品」と称する）は、上述の電子・電気機器用銅合金塑性加工材からなることを特徴としている。なお、本願発明における電子・電気機器用部品とは、コネクタやプレスフィット等の端子、リレー、リードフレーム、バスバー等を含むものである。
この構成の電子・電気機器用部品は、上述の電子・電気機器用銅合金塑性加工材を用いて製造されているので、曲げ加工が良好に行われており、信頼性に優れている。【００１８】
本願発明の他態様の端子（以下、「本願発明の端子」と称する）は、上述の電子・電気機器用銅合金塑性加工材からなることを特徴としている。
この構成の端子は、上述の電子・電気機器用銅合金塑性加工材を用いて製造されているので、曲げ加工が良好に行われており、信頼性に優れている。【００１９】
本願発明の他態様のバスバー（以下、「本願発明のバスバー」と称する）は、上述の電子・電気機器用銅合金塑性加工材からなることを特徴としている。
この構成のバスバーは、上述の電子・電気機器用銅合金塑性加工材を用いて製造されているので、曲げ加工が良好に行われており、信頼性に優れている。
【発明の効果】
【００２０】
本願発明によれば、曲げ加工性に特に優れるとともに、高い導電率を有する電子・電気機器用銅合金、電子・電気機器用銅合金塑性加工材、電子・電気機器用部品、端子、及び、バスバーを提供することができる。
【図面の簡単な説明】
【００２１】
【図１】本実施形態である電子・電気機器用銅合金におけるｄσｔ／ｄεｔ（加工硬化率）とεｔ（真ひずみ）との関係を示すグラフである。
【図２】本実施形態である電子・電気機器用銅合金の製造方法のフロー図である。
【発明を実施するための形態】
【００２２】
以下に、本願発明の一実施形態である電子・電気機器用銅合金について説明する。
本実施形態である電子・電気機器用銅合金は、Ｍｇを０．１ｍａｓｓ％以上０．５ｍａｓｓ％未満の範囲内で含み、残部がＣｕおよび不可避的不純物からなる組成を有する。
また、本実施形態である電子・電気機器用銅合金においては、Ｈの含有量が４ｍａｓｓｐｐｍ未満、Ｏの含有量が１０ｍａｓｓｐｐｍ未満、Ｓの含有量が５０ｍａｓｓｐｐｍ未満とされていることが好ましい。
また、本実施形態である電子・電気機器用銅合金においては、さらにＰを１ｍａｓｓｐｐｍ以上１００ｍａｓｓｐｐｍ未満の範囲内で含んでいてもよい。また、Ｓｎを１０ｍａｓｓｐｐｍ以上１０００ｍａｓｓｐｐｍ未満の範囲内で含んでいてもよい。
【００２３】
そして、本実施形態である電子・電気機器用銅合金においては、材料が破断に至るまでの引張試験において、真応力σｔと真ひずみεｔとで定義されるｄσｔ／ｄεｔ（加工硬化率）を縦軸とし、真ひずみεｔを横軸とした場合に、前記ｄσｔ／ｄεｔの傾き（ｄ（ｄσｔ／ｄεｔ）／ｄεｔ）が正となるひずみ領域を有している。
本実施形態では、このｄσｔ／ｄεｔの上昇量が３０ＭＰａ以上とされている。
【００２４】
ここで、図１を用いて、ｄσｔ／ｄεｔ（加工硬化率）とεｔ（真ひずみ）との関係について説明する。
本実施形態である電子・電気機器用銅合金においては、図１に示すように、ｄσｔ／ｄεｔが塑性加工後に上昇することになる。なお、ｄσｔ／ｄεｔは、図１に示すように上昇に転じた後に上下動する場合があるが、塑性変形後において上昇する領域を有していればよい。ｄσｔ／ｄεｔの上昇量は、図１に示すように、ｄσｔ／ｄεｔの極小値と極大値との差と定義する。
ここで言うｄσｔ／ｄεｔの極小値は、上記グラフ上で、極大値よりも小さな真ひずみεｔの領域にあり、かつ、傾きが負から正に変わる点である。仮にこの極小値が複数ある場合は、これらのうちで最もｄσｔ／ｄεｔが低い極小値の値をｄσｔ／ｄεｔの上昇量の算出に用いる。
ここで言うｄσｔ／ｄεｔの極大値は、上記グラフ上で、傾きが正から負に変わる点である。仮にこの極大値が複数ある場合は、これらのうちで最もｄσｔ／ｄεｔが高い極大値の値をｄσｔ／ｄεｔの上昇量の算出に用いる。
【００２５】
また、本実施形態である電子・電気機器用銅合金は、０．２％耐力が３００ＭＰａ以上、導電率が７０％ＩＡＣＳ以上、といった特性を有している。また、ＪＣＢＡ  Ｔ３１５：２００２「銅及び銅合金板条の焼鈍軟化特性試験」に従い、各温度で１時間の熱処理を行ったときの半軟化温度が２５０℃以上とされている。
【００２６】
ここで、上述のように成分組成、ｄσｔ／ｄεｔを規定した理由について以下に説明する。
【００２７】
（Ｍｇ：０．１ｍａｓｓ％以上０．５ｍａｓｓ％未満）
Ｍｇは、０．２％耐力を向上させるとともに耐熱性を向上させる作用効果を有する元素である。ここで、「ｄσｔ／ｄεｔの傾きが正となるひずみ領域を有する」ためには、後述するように、高温、長時間の条件で熱処理を行うことになる。このため、本実施形態である電子・電気機器用銅合金においては、十分な耐熱性を確保するために、Ｍｇを含有する必要がある。
ここで、Ｍｇの含有量が０．１ｍａｓｓ％未満の場合には、その作用効果を十分に奏功せしめることができなくなり、熱処理後に０．２％耐力が大幅に低下してしまうおそれがある。一方、Ｍｇの含有量が０．５ｍａｓｓ％以上の場合には、導電率が低下し、特に大電流大電圧を負荷する電子・電気機器用部品の用途には適さなくなるおそれがある。
以上のことから、本実施形態では、Ｍｇの含有量を０．１ｍａｓｓ％以上０．５ｍａｓｓ％未満の範囲内に設定している。
なお、確実に０．２％耐力及び耐熱性を向上させるためには、Ｍｇの含有量の下限を０．１５ｍａｓｓ％以上とすることが好ましく、０．２ｍａｓｓ％以上とすることがさらに好ましい。また、導電率の低下を確実に抑制するためには、Ｍｇの含有量の上限を０．４５ｍａｓｓ％以下とすることが好ましく、０．４ｍａｓｓ％以下とすることがさらに好ましく、０．３５ｍａｓｓ％以下とすることがより好ましく、０．３０ｍａｓｓ％以下とすることが最も好ましい。
【００２８】
（Ｐ：１ｍａｓｓｐｐｍ以上１００ｍａｓｓｐｐｍ未満）
Ｐは、鋳造性を向上させる作用効果を有することから、使用用途に応じて適宜添加してもよい。
ここで、Ｐの含有量が１ｍａｓｓｐｐｍ未満の場合には、その作用効果を十分に奏功せしめることができないおそれがある。一方、Ｐの含有量が１００ｍａｓｓｐｐｍ以上の場合には、導電率が大幅に低下してしまうおそれがある。
以上のことから、本実施形態においてＰを添加する場合には、Ｐの含有量を１ｍａｓｓｐｐｍ以上１００ｍａｓｓｐｐｍ未満の範囲内に設定している。ここで、導電率の低下を確実に抑制するためには、Ｐの含有量の上限を５０ｍａｓｓｐｐｍ未満とすることが好ましく、３０ｍａｓｓｐｐｍ未満とすることがより好ましく、２０ｍａｓｓｐｐｍ未満とすることが最も好ましい。
なお、Ｐは、不可避不純物として１ｍａｓｓｐｐｍ未満含有することは許容されることから、Ｐによる鋳造性の向上を図らない場合には、Ｐの含有量の下限に制限はない。
【００２９】
（Ｓｎ：１０ｍａｓｓｐｐｍ以上１０００ｍａｓｓｐｐｍ未満）
Ｓｎは、０．２％耐力及び耐熱性をさらに向上させる作用効果を有することから、使用用途に応じて適宜添加してもよい。
ここで、Ｓｎの含有量が１０ｍａｓｓｐｐｍ未満の場合には、その作用効果を十分に奏功せしめることができないおそれがある。一方、Ｓｎの含有量が１０００ｍａｓｓｐｐｍ以上の場合には、導電率が大幅に低下してしまうおそれがある。
以上のことから、本実施形態においてＳｎを添加する場合には、Ｓｎの含有量を１０ｍａｓｓｐｐｍ以上１０００ｍａｓｓｐｐｍ未満の範囲内に設定している。なお、導電率の低下を確実に抑制するためには、Ｓｎの含有量の上限を５００ｍａｓｓｐｐｍ未満とすることが好ましく、１００ｍａｓｓｐｐｍ未満とすることがさらに好ましい。より好ましくは５０ｍａｓｓｐｐｍ未満である。
また、Ｓｎは、不可避不純物として１０ｍａｓｓｐｐｍ未満含有することは許容されることから、Ｓｎによる０．２％耐力及び耐熱性の向上を図らない場合には、Ｓｎの含有量の下限に制限はない。
【００３０】
（Ｈ（水素）：４ｍａｓｓｐｐｍ未満）
Ｈは、鋳塊中にブローホール欠陥を生じさせる元素である。このブローホール欠陥は、鋳造時には割れ、圧延時にはふくれ及び剥がれ等の欠陥の原因となる。これらの割れ、ふくれ及び剥がれ等の欠陥は、応力集中して破壊の起点となるため、０．２％耐力、耐応力腐食割れ特性を劣化させることが知られている。特に、Ｍｇを含有した銅合金の場合、溶解時に溶質成分のＭｇとＨ２Ｏが反応することでＭｇＯとＨが形成される。そのため、Ｈ２Ｏの蒸気圧が高い場合、Ｈが多量に溶湯に溶解するおそれがあり、上記の欠陥につながることから、特に厳しく制限する必要がある。
このような理由から、本実施形態においては、Ｈの含有量を４ｍａｓｓｐｐｍ未満に制限している。なお、ブローホール欠陥の発生をさらに抑制するためには、Ｈの含有量を２ｍａｓｓｐｐｍ未満とすることが好ましく、１ｍａｓｓｐｐｍ未満とすることがさらに好ましく、０．５ｍａｓｓｐｐｍ未満とすることがさらに好ましい。
【００３１】
（Ｏ（酸素）：１０ｍａｓｓｐｐｍ未満）
Ｏは、大気等から混入して不可避的に含有される元素であり、Ｍｇと反応して酸化物を形成する。この酸化物は、破壊の起点となるため、冷間加工時や曲げ加工時に割れが発生しやすくなる。また、ＭｇがＯと反応することで消費されてしまい、Ｍｇの固溶量が低減して０．２％耐力及び耐応力緩和特性を十分に向上させることができなくなるおそれがある。
このような理由から、本実施形態においては、Ｏの含有量を１０ｍａｓｓｐｐｍ未満に制限している。なお、Ｏの含有量は、上記の範囲内でも特に５ｍａｓｓｐｐｍ未満とすることが好ましく、３ｍａｓｓｐｐｍ未満とすることがさらに好ましく、２ｍａｓｓｐｐｍ未満とすることが最も好ましい。
【００３２】
（Ｓ（硫黄）：５０ｍａｓｓｐｐｍ未満）
Ｓは、Ｍｇの硫化物、金属間化合物又は複合硫化物などの形態で結晶粒界に存在する。
結晶粒界に存在するＭｇの硫化物、金属間化合物又は複合硫化物は、熱間加工時に粒界割れを引き起こし、加工割れの原因となる。また、Ｍｇの硫化物、金属間化合物又は複合硫化物は、破壊の起点となるため、冷間加工時や曲げ加工時に割れが発生しやすくなる。また、ＭｇがＳと反応することで消費されてしまい、Ｍｇの固溶量が低減して０．２％耐力及び耐応力緩和特性を十分に向上させることができなくなるおそれがある。
このような理由から、本実施形態においては、Ｓの含有量を５０ｍａｓｓｐｐｍ未満に制限している。なお、Ｓの含有量は、上記の範囲内でも特に２０ｍａｓｓｐｐｍ未満とすることが好ましく、１０ｍａｓｓｐｐｍ未満とすることがさらに好ましい。
【００３３】
（不可避不純物：０．１ｍａｓｓ％以下）
なお、不可避不純物としては、Ｂ、Ｃｒ、Ｔｉ、Ｆｅ、Ｃｏ、Ｏ、Ｓ、Ｃ、（Ｐ）、Ａｇ、（Ｓｎ）、Ａｌ、Ｚｎ、Ｃａ、Ｔｅ、Ｍｎ、Ｓｒ、Ｂａ、Ｓｃ、Ｙ、Ｚｒ、Ｈｆ、Ｖ、Ｎｂ、Ｔａ、Ｍｏ、Ｗ、Ｒｅ、Ｒｕ、Ｏｓ、Ｓｅ、Ｒｈ、Ｉｒ、Ｐｄ、Ｐｔ、Ａｕ、Ｃｄ、Ｇａ、Ｉｎ、Ｌｉ、Ｇｅ、Ａｓ、Ｓｂ、Ｔｌ、Ｐｂ、Ｂｅ、Ｎ、Ｈ、Ｈｇ、Ｔｃ、Ｎａ、Ｋ、Ｒｂ、Ｃｓ、Ｐｏ、Ｂｉ、ランタノイド、Ｎｉ、Ｓｉ等が挙げられる。これらの不可避不純物は、導電率を低下させる効果があるため、少ないことが望ましく、スクラップを原料として用いた場合であっても、総量で０．１ｍａｓｓ％以下とすることが好ましく、０．０９ｍａｓｓ％以下とすることがより好ましく、０．０８ｍａｓｓ％以下とすることがさらにより好ましい。
なお、Ａｇ、Ｓｉ、Ｚｎは銅中に容易に混入して導電率を低下させるため、総量で１００ｍａｓｓｐｐｍ未満とすることが好ましい。
また、各元素の上限値は２００ｍａｓｓｐｐｍ以下が好ましく、１００ｍａｓｓｐｐｍ以下がさらに好ましく、５０ｍａｓｓｐｐｍ以下が最も好ましい。
【００３４】
（ｄσｔ／ｄεｔ）
通常、一般の銅合金においては、材料が破断に至るまでの引張試験を行った際にｄσｔ／ｄεｔは単調に低下することになる。これに対して、本実施形態である電子・電気機器用銅合金においては、図１に示すように、ｄσｔ／ｄεｔが塑性加工後に上昇する領域を有している。このような構成とするためには、後述するように、結晶粒径及びその均一性を制御した状態で、通常よりも高温、長時間の条件で仕上げ熱処理を行う必要がある。
結晶粒径及びその均一性を制御した状態で、通常よりも高温、長時間の条件で仕上げ熱処理を行うと、材料中の転位構造が安定な転位構造へと変化する。この安定な転位構造に外力が加えられると、塑性変形の開始に伴い、ｄσｔ／ｄεｔが一旦低下する。そして、ｄσｔ／ｄεｔが低下した後に、転位同士の相互作用が通常よりも強くなり、ｄσｔ／ｄεｔが上昇することになる。
【００３５】
ここで、このｄσｔ／ｄεｔの上昇量を３０ＭＰａ以上とすることにより、均一伸びがさらに向上し、優れた曲げ加工性を有することが可能となる。なお、均一伸びをさらに向上させるためには、ｄσｔ／ｄεｔの上昇量は、５０ＭＰａ以上であることが好ましく、１００ＭＰａ以上とすることがさらに好ましく、１５０ＭＰａ以上とすることがより好ましい。
【００３６】
（仕上げ熱処理後の０．２％耐力：３００ＭＰａ以上）
本実施形態である電子・電気機器用銅合金においては、仕上げ熱処理後の０．２％耐力が３００ＭＰａ以上とすることにより、コネクタやプレスフィット等の端子、リレー、リードフレーム、バスバー等の電子・電気機器用部品の素材として特に適するものとなる。
なお、本実施形態では、圧延方向に対して直交方向に引張試験を行った際の仕上げ熱処理後の０．２％耐力が３００ＭＰａ以上とされている。
ここで、０．２％耐力は３２５ＭＰａ以上であることが好ましく、３５０ＭＰａ以上であることがさらに好ましい。
【００３７】
（導電率：７０％ＩＡＣＳ以上）
本実施形態である電子・電気機器用銅合金において、導電率を７０％ＩＡＣＳ以上に設定することにより、コネクタやプレスフィット等の端子、リレー、リードフレーム、バスバー等の電子・電気機器用部品として良好に使用することができる。
なお、導電率は７３％ＩＡＣＳ以上であることが好ましく、７６％ＩＡＣＳ以上であることがさらに好ましく、７８％ＩＡＣＳ以上であることがより好ましい。
【００３８】
次に、このような構成とされた本実施形態である電子・電気機器用銅合金の製造方法について、図２に示すフロー図を参照して説明する。
【００３９】
（溶解・鋳造工程Ｓ０１）
まず、銅原料を溶解して得られた銅溶湯に、前述の元素を添加して成分調整を行い、銅合金溶湯を製出する。なお、各種元素の添加には、元素単体や母合金等を用いることができる。また、上述の元素を含む原料を銅原料とともに溶解してもよい。また、本合金のリサイクル材およびスクラップ材を用いてもよい。ここで、銅溶湯は、純度が９９．９９ｍａｓｓ％以上とされたいわゆる４ＮＣｕ、あるいは９９．９９９ｍａｓｓ％以上とされたいわゆる５ＮＣｕとすることが好ましい。溶解工程では、Ｍｇの酸化を抑制するため、また水素濃度低減のため、Ｈ２Ｏの蒸気圧が低い不活性ガス雰囲気(例えばＡｒガス)による雰囲気溶解を行い、溶解時の保持時間は最小限に留めることが好ましい。
そして、成分調整された銅合金溶湯を鋳型に注入して鋳塊を製出する。なお、量産を考慮した場合には、連続鋳造法または半連続鋳造法を用いることが好ましい。
【００４０】
（熱処理工程Ｓ０２）
次に、得られた鋳塊の均質化および溶体化のために熱処理を行う。鋳塊を加熱することで、鋳塊内において、添加元素を均質に拡散させる、あるいは、添加元素を母相中に固溶させる。
次に、得られた鋳塊の均質化および溶体化のために加熱処理を行う。鋳塊の内部には、凝固の過程においてＭｇが偏析で濃縮することにより発生したＣｕとＭｇを主成分とする金属間化合物等が存在することがある。そこで、これらの偏析および金属間化合物等を消失または低減させるために、鋳塊を３００℃以上９００℃以下にまで加熱する熱処理を行うことで、鋳塊内において、Ｍｇを均質に拡散させたり、Ｍｇを母相中に固溶させたりする。なお、この熱処理工程Ｓ０２は、非酸化性または還元性雰囲気中で実施することが好ましい。
さらに、粗加工の効率化と組織の均一化のために、熱処理後に熱間加工を実施してもよい。加工方法は特に限定されないが、例えば圧延、線引き、押出、溝圧延、鍛造、プレス等を採用することができる。なお、最終形状が板、条の場合は圧延を採用することが好ましい。また、熱間加工時の温度も特に限定されないが、３００℃以上９００℃以下の範囲内とすることが好ましい。
【００４１】
（第１中間加工工程Ｓ０３）
次に、熱処理工程Ｓ０２後の材料を必要に応じて切断するとともに、酸化スケール等を除去するために必要に応じて表面研削を行う。その後、所定の形状へと塑性加工を行う。
なお、この第１中間加工工程Ｓ０３における温度条件は特に限定はないが、冷間または温間加工となる−２００℃から２００℃の範囲内とすることが好ましい。また、加工率は、最終形状に近似するように適宜選択されることになるが、３０％以上とすることが好ましく、３５％以上とすることがさらに好ましく、４０％以上とすることがさらに好ましい。また、塑性加工方法は特に限定されないが、例えば圧延、線引き、押出、溝圧延、鍛造、プレス等を採用することができる。
【００４２】
（第１中間熱処理工程Ｓ０４）
第１中間加工工程Ｓ０３後に、溶体化の徹底、再結晶組織化または加工性向上のための軟化を目的として熱処理を実施する。
熱処理の方法は特に限定はないが、好ましくは４００℃以上９００℃以下の保持温度、１０秒以上１０時間以下の保持時間で、非酸化雰囲気または還元性雰囲気中で熱処理を行う。また、加熱後の冷却方法は、特に限定しないが、水焼入など冷却速度が２００℃／ｍｉｎ以上となる方法を採用することが好ましい。
【００４３】
（第２中間加工工程Ｓ０５）
第１中間熱処理工程Ｓ０４で生成された酸化スケール等を除去するために必要に応じて表面研削を行う。そして、所定の形状へと塑性加工を行う。
なお、この第２中間加工工程Ｓ０５における温度条件は特に限定はないが、冷間または温間加工となる−２００℃から２００℃の範囲内とすることが好ましい。また、加工率は、最終形状に近似するように適宜選択されることになるが、２０％以上とすることが好ましく、３０％以上とすることがさらに好ましい。また、塑性加工方法は特に限定されないが、例えば圧延、線引き、押出、溝圧延、鍛造、プレス等を採用することができる。
【００４４】
（第２中間熱処理工程Ｓ０６）
第２中間加工工程Ｓ０５後に、溶体化の徹底、再結晶組織化または加工性向上のための軟化を目的として熱処理を実施する。熱処理の方法は特に限定はないが、好ましくは４００℃以上９００℃以下の保持温度、１０秒以上１０時間以下の保持時間で、非酸化雰囲気または還元性雰囲気中で熱処理を行う。また、加熱後の冷却方法は、特に限定しないが、水焼入など冷却速度が２００℃／ｍｉｎ以上となる方法を採用することが好ましい。
【００４５】
なお、本実施形態においては、後述する仕上げ加工工程Ｓ０７及び仕上げ熱処理工程Ｓ０８を実施する前に、結晶粒径及びその均一性を制御するために、上述の第２中間加工工程Ｓ０５及び第２中間熱処理工程Ｓ０６を必要回繰り返し行う。
具体的には、平均結晶粒径が２μｍ以上、かつ、結晶粒径の標準偏差が平均結晶粒径をｄとした場合にｄ以下となるまで、上述の第２中間加工工程Ｓ０５及び第２中間熱処理工程Ｓ０６を繰り返し行うことになる。
【００４６】
ここで、仕上げ加工工程Ｓ０７前において、平均結晶粒径を２μｍ以上とすることにより、仕上げ熱処理工程Ｓ０８の際の軟化温度を上げることができ、熱処理条件を高温、長時間に設定することができ、均一伸びを向上させることが可能となる。なお、仕上げ加工工程Ｓ０７前における平均結晶粒径は、４μｍ〜７０μｍが好ましく、５μｍ〜４０μｍがさらに好ましい。
【００４７】
また、仕上げ加工工程Ｓ０７前に、結晶粒径の標準偏差が平均結晶粒径ｄ以下とされている場合には、仕上げ加工工程Ｓ０７において均一にひずみを付与することができるため、材料中の転位同士の相互作用を均一に強くすることができるため、ｄσｔ／ｄεｔを確実に上昇させることができる。なお、仕上げ加工工程Ｓ０７前における結晶粒径の標準偏差は、平均結晶粒径ｄが６０μｍ以下の場合には、ｄ／２以下が望ましい。
【００４８】
（仕上げ加工工程Ｓ０７）
第２中間熱処理工程Ｓ０６後の銅素材を所定の形状に仕上げ加工を行う。なお、この仕上げ加工工程Ｓ０７における温度条件は特に限定はないが、析出を抑制するために、冷間または温間加工となる−２００℃から２００℃の範囲内とすることが好ましい。
また、仕上げ加工工程Ｓ０７における加工率（圧延率）は３０％超とすることにより、０．２％耐力を向上させることが可能となる。なお、さらに０．２％耐力を向上させるためには、加工率（圧延率）を４０％超とすることがさらに好ましく、５０％超とすることがより好ましい。
【００４９】
（仕上げ熱処理工程Ｓ０８）
次に、仕上げ加工工程Ｓ０７によって得られた銅素材に対して、仕上げ熱処理を実施する。仕上げ熱処理温度は、３００℃以上で行うことが好ましく、例えば３００℃の場合には保持時間を１ｍｉｎ以上、４５０℃の場合には保持時間を５ｓｅｃ以上とすることが好ましい。また、非酸化雰囲気または還元性雰囲気で行うことが好ましい。
また、加熱後の冷却方法は、特に限定しないが、水焼入など冷却速度が６０℃／ｍｉｎ以上となる方法を採用することが好ましい。
なお、上述の仕上げ加工工程Ｓ０７と仕上げ熱処理工程Ｓ０８とを、複数回繰り返し実施してもよい。
【００５０】
このようにして、本実施形態である電子・電気機器用銅合金及び電子・電気機器用銅合金塑性加工材が製出されることになる。この電子・電気機器用銅合金塑性加工材は、そのまま電子・電気機器用部品に使用してもよいが、板面の一方、もしくは両面に、膜厚０．１〜１０μｍ程度のＳｎめっきを施して、めっき付き銅合金部材としてもよい。
さらに、本実施形態である電子・電気機器用銅合金（電子・電気機器用銅合金塑性加工材）を素材として、打ち抜き加工や曲げ加工等を施すことにより、例えばコネクタやプレスフィット等の端子、リレー、リードフレーム、バスバーといった電子・電気機器用部品が成形される。
【００５１】
以上のような構成とされた本実施形態である電子・電気機器用銅合金によれば、引張試験において、真応力σｔと真ひずみεｔとで定義されるｄσｔ／ｄεｔ（加工硬化率）を縦軸とし、真ひずみεｔを横軸とした場合に、ｄσｔ／ｄεｔの傾きが正となるひずみ領域を有し、塑性変形の開始後にｄσｔ／ｄεｔが上昇することによって、均一伸びが向上することになり、曲げ加工性に特に優れている。
特に、本実施形態においては、ｄσｔ／ｄεｔの上昇量が３０ＭＰａ以上とされているので、均一伸びを確実に向上させることができ、曲げ加工性をさらに向上させることが可能となる。
【００５２】
また、本実施形態においては、Ｍｇを０．１ｍａｓｓ％以上含有しているので、耐熱性に優れており、仕上げ熱処理工程Ｓ０８において、高温、長時間の熱処理を行った場合であっても、０．２％耐力が大幅に低下することがなく、高い０．２％耐力を維持することができる。
さらに、本実施形態においては、Ｍｇの含有量が０．５ｍａｓｓ％未満に制限されているので、高い導電率を得ることができる。
【００５３】
なお、本実施形態において、Ｐを１ｍａｓｓｐｐｍ以上１００ｍａｓｓｐｐｍ未満の範囲内で含有する場合には、導電率を大きく低下させることなく、鋳造性を向上させることができる。
また、本実施形態において、Ｓｎを１０ｍａｓｓｐｐｍ以上１０００ｍａｓｓｐｐｍ未満の範囲内で含有する場合には、導電率を大きく低下させることなく、さらなる耐熱性の向上を図ることができる。
【００５４】
また、本実施形態において、Ｈの含有量を４ｍａｓｓｐｐｍ未満に制限した場合には、ブローホール欠陥に起因する割れ、ふくれ、剥がれ等の欠陥の発生を抑制することが可能となる。
さらに、本実施形態において、Ｏの含有量を１０ｍａｓｓｐｐｍ未満、Ｓの含有量を５０ｍａｓｓｐｐｍ未満に制限した場合には、ＭｇがＯ、Ｓといった元素と化合物を生成することによって消費されることが抑制され、Ｍｇによる０．２％耐力及び耐応力緩和特性の向上の効果を確実に奏功せしめることができる。また、ＭｇとＯ、Ｓといった元素との化合物の生成を抑制し、冷間加工性及び曲げ加工性を向上させることができる。
【００５５】
さらに、本実施形態である電子・電気機器用銅合金においては、圧延方向に対して直交方向に引張試験を行った際の０．２％耐力が３００ＭＰａ以上、導電率が７０％ＩＡＣＳ以上とされているので、コネクタやプレスフィット等の端子、リレー、リードフレーム、バスバー等の電子・電気機器用部品の素材として特に適している。
また、本実施形態である電子・電気機器用銅合金においては、ＪＣＢＡ  Ｔ３１５：２００２「銅及び銅合金板条の焼鈍軟化特性試験」に従い、各温度で１時間の熱処理を行ったときの半軟化温度が２５０℃以上とされているので、仕上げ熱処理工程Ｓ０８において０．２％耐力が低下することを抑制できる。
【００５６】
また、本実施形態である電子・電気機器用銅合金塑性加工材は、上述の電子・電気機器用銅合金で構成されていることから、この電子・電気機器用銅合金塑性加工材に曲げ加工等を行うことで、コネクタやプレスフィット等の端子、リレー、リードフレーム、バスバー等の電子・電気機器用部品を製造することができる。
【００５７】
さらに、本実施形態である電子・電気機器用部品（コネクタやプレスフィット等の端子、リレー、リードフレーム、バスバー等）は、上述の電子・電気機器用銅合金で構成されているので、信頼性に優れている。
【００５８】
以上、本願発明の実施形態である電子・電気機器用銅合金、電子・電気機器用銅合金塑性加工材、電子・電気機器用部品（端子、バスバー等）について説明したが、本願発明はこれに限定されることはなく、その発明の技術的思想を逸脱しない範囲で適宜変更可能である。
例えば、上述の実施形態では、電子・電気機器用銅合金の製造方法の一例について説明したが、電子・電気機器用銅合金の製造方法は、実施形態に記載したものに限定されることはなく、既存の製造方法を適宜選択して製造してもよい。
【実施例】
【００５９】
以下に、本願発明の効果を確認すべく行った確認実験の結果について説明する。
Ｈの含有量が０．５ｍａｓｓｐｐｍ未満、Ｏの含有量が２ｍａｓｓｐｐｍ未満、Ｓの含有量が１０ｍａｓｓｐｐｍ未満である純度９９．９９ｍａｓｓ％以上の無酸素銅（ＡＳＴＭ  Ｂ１５２  Ｃ１０１００）からなる銅原料を準備し、これを高純度グラファイト坩堝内に装入して、Ａｒガス雰囲気とされた雰囲気炉内において高周波溶解した。得られた銅溶湯内に、各種添加元素を添加して表１に示す成分組成に調製し、カーボンモールドに注湯して鋳塊を製出した。
この際、実施例７、１１、１６はＡｒガス雰囲気中に水蒸気を導入して高周波溶解した。実施例９においては、溶解時の雰囲気にわずかのＯ２を導入して鋳塊を製出した。実施例３、１０、１７においては、Ｃｕ−Ｓ母合金を添加した。
なお、鋳塊の大きさは、厚さ約８０ｍｍ×幅約１５０ｍｍ×長さ約７０ｍｍとした。
この鋳塊の鋳肌近傍を面削し、最終製品の板厚が０．５ｍｍ、１．０ｍｍ、２．０ｍｍとなるように、鋳塊を切り出してサイズを調整した。【００６０】
得られた鋳塊に対して、均質化と溶体化のために、Ａｒガス雰囲気中において表２に記載の保持温度及び保持時間で熱処理工程を実施し、その後、水焼き入れを実施した。
熱処理後の材料を切断するとともに、酸化スケールを除去するために表面研削を実施した。【００６１】
次に、第１中間加工工程として、表２に示す圧延率で冷間圧延を行った後に、第１中間熱処理としてソルトバスを用いて表２に示す温度及び保持時間で熱処理を行った。なお、表１においては、第１中間加工工程を「中間圧延１」、第１中間熱処理工程を「中間熱処理１」と表記した。【００６２】
次に、第２中間加工工程として、表２に示す圧延率で冷間圧延を行った後に、第２中間熱処理としてソルトバスを用いて表２に示す温度及び保持時間で熱処理を行った。なお、表１においては、１回目の第２中間加工工程を「中間圧延２」、１回目の第２中間熱処理工程を「中間熱処理２」と表記した。【００６３】
さらに、２回目の第２中間加工工程として、表２に示す圧延率で冷間圧延を行った後に、２回目の第２中間熱処理としてソルトバスを用いて表２に示す温度及び保持時間で熱処理を行った。なお、表２においては、２回目の第２中間加工工程を「中間圧延３」、２回目の第２中間熱処理工程を「中間熱処理３」と表記した。【００６４】
そして、仕上げ加工工程前の結晶粒径を測定した。２回目の第２中間熱処理工程が終了した材料からサンプルを採取し、圧延方向に直交する断面を観察し、結晶粒径の平均値及び標準偏差を測定した。耐水研磨紙、ダイヤモンド砥粒を用いて機械研磨を行った後、コロイダルシリカ溶液を用いて仕上研磨を行った。そして、ＥＢＳＤ測定装置（ＦＥＩ社製Ｑｕａｎｔａ  ＦＥＧ    ４５０、ＥＤＡＸ／ＴＳＬ社製（現  ＡＭＥＴＥＫ社）  ＯＩＭ  Ｄａｔａ  Ｃｏｌｌｅｃｔｉｏｎ）と、解析ソフト（ＥＤＡＸ／ＴＳＬ社製（現  ＡＭＥＴＥＫ社）ＯＩＭ  Ｄａｔａ  Ａｎａｌｙｓｉｓ  ｖｅｒ．５．３）によって、電子線の加速電圧２０ｋV、測定間隔０．１μｍステップで１０００μｍ２以上の測定面積で、各結晶粒の方位差の解析を行った。解析ソフトＯＩＭにより各測定点のＣＩ値を計算し、結晶粒径の解析からはＣＩ値が０．１以下のものは除外した。結晶粒界は、二次元断面観察の結果、隣り合う２つの結晶間の配向方位差が１５°以上となる測定点間から、双晶を除くものを結晶粒界として結晶粒界マップを作成した。結晶粒径の測定方法は、結晶粒の長径（途中で粒界に接しない条件で粒内に最も長く引ける直線の長さ）と短径（長径と直角に交わる方向で、途中で粒界に接しない条件で粒内に最も長く引ける直線の長さ）の平均値を結晶粒径とした。この方法により、各サンプルについて２００個の結晶粒の測定を行い、結晶粒径の平均値及び標準偏差を算出した。結果を表３に示す。【００６５】
次に、２回目の第２中間熱処理工程が終了した材料に対して、表３に示す圧延率で仕上げ圧延を実施し、表３記載の板厚（厚さ０．５ｍｍ、１．０ｍｍ、２．０ｍｍ）、幅１５０ｍｍ、長さ２００ｍｍ以上の圧延板を作製した。
次に、Ａｒガス雰囲気中で、表３に記載の温度と保持時間で仕上げ熱処理を実施し、特性評価用条材を作成した。【００６６】
（機械的特性評価）
仕上げ熱処理前の材料及び仕上げ熱処理後の特性評価用条材から、ＪＩＳ  Ｚ  ２２０１に規定される１３Ｂ号試験片を採取し、ＪＩＳ  Ｚ  ２２４１のオフセット法により、０．２％耐力を測定した。その際、ひずみ速度は０．７ｍｍ／ｓで実施し、試験力および試験片の変位のデータは０．０１ｓごとに取得した。なお、試験片は、引張試験の引張方向が特性評価用条材の圧延方向に対して直交するように採取した。測定結果を表３に示す。【００６７】
また、特性評価用条材の引張試験の結果から、真応力σｔ及び真ひずみεｔを評価した。荷重をＦ、試験片初期断面積をＳ０、初期平行部長さをＬ０、試験中の初期からの伸びをΔＬとする。荷重Ｆを、試験片初期断面積で割ったものを公称応力σｎ、伸びΔＬを初期平行部長さＬ０で割ったものを公称ひずみεｎとする。
これに対し、変形中における試験片の断面積を考慮した応力を真応力σｔ、変形中における平行部長さを考慮したひずみを真ひずみεｔとし、以下の式に従い算出した。
σｔ＝σｎ（１＋εｎ）
εｔ＝ｌｎ（１＋εｎ）【００６８】
（ｄσｔ／ｄεｔ）
上述のようにして得られた真応力σｔ及び真ひずみεｔのデータから、ｄσｔ／ｄεｔを計算し、εｔを横軸、ｄσｔ／ｄεｔを縦軸として、図１に示すようなグラフを作製した。ここで、０．０１ｓごとの真ひずみεｔの変位量をｄεｔと定義し、０．０１ｓごとの真応力σｔの変化をｄσｔとした。ｄσｔ／ｄεｔの傾きが正の領域（ｄσｔ／ｄεｔが上昇した領域）が存在するものを「Ａ」、存在しないものを「Ｂ」と評価した。評価結果を表３に示す。
また、ｄσｔ／ｄεｔの傾きを求め、傾きが正から負になった際の傾き０の時のｄσｔ／ｄεｔの値の中で最大となるものを極大値として求めた。また、極大値よりも小さな真ひずみεｔの領域にあり、かつ、傾きが負から正になった際の傾き０の時のｄσｔ／ｄεｔの値の中で最小となるものを極小値として求めた。この極大値と極小値との差をｄσｔ／ｄεｔの上昇量とした。評価結果を表３に示す。【００６９】
（導電率）
特性評価用条材から幅１０ｍｍ×長さ１５０ｍｍの試験片を採取し、４端子法によって電気抵抗を求めた。また、マイクロメータを用いて試験片の寸法測定を行い、試験片の体積を算出した。そして、測定した電気抵抗値と体積とから、導電率を算出した。なお、試験片は、その長手方向が特性評価用条材の圧延方向に対して平行になるように採取した。
評価結果を表３に示す。【００７０】
（曲げ加工性）
日本伸銅協会技術標準ＪＣＢＡ−Ｔ３０７：２００７の４試験方法に準拠して曲げ加工を行った。
曲げ軸が圧延方向に対して平行となるように、特性評価用条材から幅１０ｍｍ×長さ３０ｍｍの試験片を複数採取し、曲げ角度が９０度、曲げ半径がそれぞれの板厚の１．５倍とされたＷ型の治具を用い、Ｗ曲げ試験を行った。目視で割れが確認された場合を「Ｂ」、割れが観察されなかった場合を「Ａ」と評価した。評価結果を表３に示す。【００７１】
【表１】
2017043559.tif 000003
【００７２】
【表２】
2017043559.tif 000004
【００７３】
【表３】
2017043559.tif 000005
【００７４】
比較例１は、Ｍｇの含有量が本願発明の範囲よりも少なく、仕上げ熱処理後に０．２％耐力が大きく低下した。
比較例２は、リン青銅であるが、耐熱性が不十分なため、仕上げ熱処理後に０．２％耐力が大きく低下した。
比較例３は、Ｍｇの含有量が本願発明の範囲よりも多く、導電率が低下した。
比較例４は、第２中間加工及び第２中間熱処理を実施しておらず、仕上げ加工及び仕上げ熱処理前の結晶粒径の標準偏差が平均結晶粒径ｄを超えており、ｄσｔ／ｄεｔが上昇する領域が認められなかった。このため、曲げ加工性が不十分であった。【００７５】
これに対して、本発明例においては、仕上げ加工及び仕上げ熱処理前の平均結晶粒径が２μｍ以上とされ、結晶粒径の標準偏差が平均結晶粒径をｄとした場合にｄ以下となっていた。そして、仕上げ熱処理後において、ｄσｔ／ｄεｔが上昇する領域が認められ、曲げ加工性が良好であった。
以上のことから、本発明例によれば、曲げ加工性に特に優れるとともに、高い０．２％耐力を有する電子・電気機器用銅合金、電子・電気機器用銅合金塑性加工材を提供できることが確認された。
【産業上の利用可能性】
【００７６】
曲げ加工性に特に優れるとともに、高い導電率を有する電子・電気機器用銅合金、電子・電気機器用銅合金塑性加工材、電子・電気機器用部品、端子、及び、バスバーを提供することができる。
【図１】
2017043559.tif 000006
【図２】
2017043559.tif 000007
【国際調査報告】
2017043559.tif 000008
2017043559.tif 000009
2017043559.tif 000010